СПОСОБ ПОЛУЧЕНИЯ ПОРИСТОЙ КЕРАМИКИ ИЗ ГИДРОКСИАПАТИТА, ОБЛАДАЮЩЕЙ АНТИМИКРОБНОЙ АКТИВНОСТЬЮ

1. Способ получения пористой керамики из гидроксиапатита, обладающей антимикробной активностью, включающий синтез цинк-, медь-, железо- или сереброзамещенного гидроксиапатита, последующую подготовку керамического шликера, формование и спекание керамики, отличающийся тем, что синтез цинк-, медь-, железо- или сереброзамещенного гидроксиапатита проводят с использованием механохимической активации из оксида кальция и двухзамещенного фосфата аммония в присутствии нитратов цинка, меди, железа или серебра, взятых в количестве 0,5-10 мол.% по отношению к оксиду кальция.
2. Способ по п.1, отличающийся тем, что синтез проводят в присутствии карбоната аммония (от 0,1 до 6 мас.%).
3. Способ по п.1, отличающийся тем, что в состав шликера вводят гель полиакриламида в качестве пластификатора и порообразователя.
4. Способ по п.3, отличающийся тем, что в качестве выгорающей добавки используют полиуретаны с различной пористостью (от 50 до 90 об.%).